(57)【特許請求の範囲】
【請求項１】
質量％で、Ｍｇ：０．００５０％以上０．０１５０％以下、Ｓ：０．０００１％以上０．００１０％以下、Ａｌ：０．０２０％以上０．１００％以下を含有し、さらに、Ｆｅ：０．４０％以下、Ｍｎ：０．３０％以下、Ｔｉ：０．０５％以下、Ｂ：０．００３０％以下およびＣ：０．０２％以下からなる群から選ばれる一種または二種以上を含有し、残部Ｎｉおよび不純物からなり、
（Ｓ−０．３×Ｍｇ）（Ｓ：Ｓの質量％、Ｍｇ：Ｍｇの質量％）で規定されるΔＳパラメータが−０．００３０％以上かつ−０．００１１％以下である化学組成を有することを特徴とするニッケル材。
【請求項２】
（Ｔ.ＣａＯ／Ａｌ２Ｏ３) (Ｔ．ＣａＯ：スラグにおける総Ｃａ含有量をＣａＯ含有量（質量％）に換算した値、Ａｌ２Ｏ３：スラグにおけるＡｌ含有量をＡｌ２Ｏ３含有量（質量％）に換算した値)で規定されるスラグ塩基度が２．６以下であって、ＭｇＯ濃度が、質量％で、４．０％以上、１２．０％未満のスラグを用いて、
下記(1)式で表される酸素活量パラメータaoを０．７０以上１．３０以下の範囲に成分を調整し取鍋精錬を行ったことを特徴とする、請求項１に記載される化学組成を有するニッケル材の精錬方法。
ao = 104 ×10(-4.325-0.2355*(T.CaO/Al2O3)-0.667log(%Al)-0.05%Al)……(1)
ここで、上記(1)式において、（Ｔ.ＣａＯ／Ａｌ２Ｏ３)は前記スラグ塩基度であり、％Ａｌは取鍋内のニッケル溶湯中のＡｌ含有量（単位：質量％）である。
【発明の詳細な説明】
【技術分野】
【０００１】
本発明はニッケル材およびその製造方法に関し、具体的には、ニッケルに含有される成分、特に熱間加工性に関するＳ濃度およびＭｇ濃度ならびにこれらの関係より導出されるパラメータにより規定された、熱間加工性に優れたニッケル材、ならびにこれらの元素濃度およびパラメータを高精度で制御可能なニッケルの精錬方法に関する。
【背景技術】
【０００２】
ニッケルは極めて優れた耐アルカリ性から、苛性ソーダプラント用配管や電極材として使用されてきた。これらに加えて、携帯電話やノートＰＣのバッテリーとして用いられるリチウムイオン電池部材としての需要が近年著しく増大している。
【０００３】
リチウムイオン電池部材は、はんだ性向上を目的とした表面皮膜厚みの低減および電力効率向上のための電気抵抗率低下が要求される。このような要求を満足させるためにはニッケル中のＳｉ濃度の低減が必要である。しかしながら、脱酸材としても用いられるＳｉの濃度を低減することは、精錬時の脱Ｓ分配の低下によるＳ濃度の増加をもたらし、熱間加工性を低下させる。このため、熱間加工後のヘゲ疵等の表面欠陥量の増大、またそれによる手入歩留および能率の低下という問題を有していた。
【０００４】
Ｓは粒間に析出し、金属の熱間加工性を著しく損なうことはよく知られている。特に割れ感受性の高い完全オーステナイト組織であるニッケルではその影響が大きい。このニッケルの熱間加工性を向上する方法としてＭｇを添加し、延性介在物であるＭｇＳとして固定し無害化する方法が広く知られている。このため、当該合金の精錬においては、金属Ｍｇおよび／またはＮｉＭｇ合金等の金属Ｍｇ源が添加されていた。
【０００５】
しかしながら、上記の金属Ｍｇ源は強力な脱酸材であるため、添加時にＭｇＯあるいはＡｌ２Ｏ３・ＭｇＯスピネルといった介在物性欠陥の起因となる硬質介在物を大量に生成する。板厚が薄くかつ表面品質に厳格なリチウムイオン電池部材では、この介在物によって欠陥発生率が増大するという問題があった。
【０００６】
これに加えて、金属Ｍｇ源は蒸気圧が高く精錬過程において容易に蒸発するため、金属Ｍｇ源を同一量添加しても、ニッケル材中のＭｇ含有量は大きく変動してしまう場合があった。ニッケル材中のＭｇの含有量が低くなりすぎると無害化効果が不十分となって熱間加工性が低下し、逆に、Ｍｇが過剰となると低融点のＮｉ−Ｎｉ２Ｍｇ共晶合金が生成するため、バーニングを誘発する。したがって、この金属Ｍｇ源を添加する製造方法では、好適な熱間加工性を有するニッケル材を高い歩留で得ることは困難であった。また、この方法を用いる限り、ニッケル材中のＭｇ含有量のばらつきを低下させることは困難であり、熱間加工性を向上させることの妨げとなっていた。
【０００７】
熱間加工性を向上させるための技術として、特許文献１には、スラグ中のＣａＯとＡｌ２Ｏ３の質量比（Ｔ．ＣａＯ／Ａｌ２Ｏ３、以下「スラブ塩基度」ともいう。）を０．２〜２．０に、スラグ中のマグネシア(ＭｇＯ)濃度を１〜１８％に調整することにより、Ｍｇ濃度を０．００５％〜０．０４％に制御し、熱間加工性の優れたＡｌ含有Ｎｉ基合金を得る方法が記載されている。しかしながら、当該技術は、Ａｌ含有量の高いＮｉ基合金を対象としており、Ａｌ含有量が少ない場合に適用できるかは不明である。また、Ｎｉ−Ｎｉ２Ｍｇ共晶合金の発生を最小限に抑えようとしても、上記方法ではニッケル材中のＭｇ含有量の上限を０．０４％より低下させることは困難であり、したがって優れた熱間加工性を有するニッケル材を安定的に得ることはできない。
【０００８】
また、特許文献２には、鋳片欠陥および熱間加工性の優れた電気機器用ニッケル製造技術が開示されている。この技術ではＭｇを積極的に添加しているため、やはりニッケル材中のＭｇ含有量の制御性は高いとはいえない。
【０００９】
これに類似する技術として、特許文献３には、ＳとＭｇとＯの関係を規定し、熱間加工性を向上する技術が公開されている。当該技術も特許文献２と同様にＭｇを積極的に添加する技術であるため、同様のＭｇ含有率の制御性の低下および非金属介在物起因の欠陥等の問題を有している。また、Ｍｇ添加量を適切に求めるためには溶湯中の溶存酸素濃度を正確に分析しなければならないが、酸素濃度は溶湯中の非金属介在物あるいは溶湯温度の影響を受けるため、酸素濃度の測定値を得ることは困難であり、結果としてＭｇ濃度が過剰あるいは過小になるリスクがあると考えられる。
【特許文献１】特開２００５−２３３４６号公報
【特許文献２】特開平８−１４３９９６号公報
【特許文献３】特開２００２−１４６４５９号公報
【発明の開示】
【発明が解決しようとする課題】
【００１０】
本発明は、熱間加工性に優れたニッケル材を提供すること、およびそのようなニッケル材を安定的に製造する方法を提供することにある。
【課題を解決するための手段】
【００１１】
本発明者らは、上記の課題を達成すべく鋭意研究した結果、次のような新たな知見を得た。
【００１２】
（ａ）Ｍｇ含有量およびＳ含有量、ならびにこれらの複合パラメータであるΔＳに特に留意してニッケル材の化学組成を設定することで、熱間加工性に優れたニッケル材を得ることが可能である。ここで、「ΔＳ」とは、Ｓ−０．３×Ｍｇ（Ｓ：Ｓの質量％、Ｍｇ：Ｍｇの質量％）である。
【００１３】
（ｂ）スラグを用いて還元精錬を行う際、下記(1)式の酸素活量パラメータaoおよびスラグ中のＭｇＯ濃度を制御することにより、金属Ｍｇまたは金属Ｍｇ源を添加することなく、ニッケル材中のＭｇ含有量およびＳ含有量、ならびにこれらの複合パラメータであるΔＳが好適なニッケル材を得ることが可能である：
ao = 104 ×10(-4.325-0.2355*(T.CaO/Al2O3)-0.667log(%Al)-0.05%Al)……(1)。
【００１４】
ここで、「Ｔ.ＣａＯ／Ａｌ２Ｏ３」とはスラグにおける総Ｃａ含有量をＣａＯ含有量（質量％）に換算した値（以下「Ｔ．ＣａＯ」という。）を、スラグにおけるＡｌ含有量をＡｌ２Ｏ３含有量（質量％）に換算した値（以下「Ａｌ２Ｏ３」という。）で除した値であり、「スラグ塩基度」という。
【００１５】
上記の知見に基づき次の発明を完成するに至った。
【００１６】
（１）質量％で、Ｍｇ：０．００５０％以上０．０１５０％以下、Ｓ：０．０００１％以上０．００１０％以下、Ａｌ：０．０２０％以上０．１００％以下を含有し、さらに、Ｆｅ：０．４０％以下、Ｍｎ：０．３０％以下、Ｔｉ：０．０５％以下、Ｂ：０．００３０％以下およびＣ：０．０２％以下からなる群から選ばれる一種または二種以上を含有し、残部Ｎｉおよび不純物からなり、（Ｓ−０．３×Ｍｇ）（Ｓ：Ｓの質量％、Ｍｇ：Ｍｇの質量％）で規定されるΔＳパラメータが−０．００３０％以上かつ−０．００１１％以下である化学組成を有することを特徴とするニッケル材。
【００１７】
（２）(Ｔ.ＣａＯ／Ａｌ２Ｏ３)(Ｔ．ＣａＯ：スラグにおける総Ｃａ含有量をＣａＯ含有量（質量％）に換算した値、Ａｌ２Ｏ３：スラグにおけるＡｌ含有量をＡｌ２Ｏ３含有量（質量％）に換算した値)で規定されるスラグ塩基度が２．６以下であって、ＭｇＯ濃度が、質量％で、４．０％以上、１２．０％未満のスラグを用いて、下記(1)式で表される酸素活量パラメータaoを０．７０以上１．３０以下の範囲に成分を調整し取鍋精錬を行ったことを特徴とする、上記（１）に記載される化学組成を有するニッケル材の精錬方法。
【００１８】
ao = 104 ×10(-4.325-0.2355*(T.CaO/Al2O3)-0.667log(%Al)-0.05%Al)……(1)
ここで、上記(1)式において、（Ｔ.ＣａＯ／Ａｌ２Ｏ３)は前記スラグ塩基度であり、Ａｌは取鍋内のニッケル溶湯中のＡｌ含有量（単位：質量％）である。
【発明の効果】
【００１９】
本発明によるニッケル材は、ΔＳが−０．００３０〜−０．００１１％の範囲にあるため、熱間圧延後の表面欠陥が発生しにくい。したがって、本発明によるニッケル材は熱間加工性に優れ、近年需要が著しいリチウムイオン電池部材として特に好適であり、産業上、極めて有益である。
【発明を実施するための最良の形態】
【００２０】
以下に、本発明の最良の形態や製造条件の範囲およびこれらの設定理由について説明する。なお、本明細書において、化学組成を表す「％」は、特にことわりが無い限り「質量％」である。
【００２１】
２．化学組成
次に、本実施形態に係るニッケル材の化学組成について説明する。
【００２２】
Ｓ：Ｓは原料・造滓剤等に不純物として含まれる元素である。Ｓが０．００１０％を超えると熱間加工性が低下し、熱延時のヘゲ疵が増加して歩留が悪化する。したがって、Ｓ含有量の上限を０．００１０％とする。一方、過度の低減はΔＳの至適範囲を狭める上、精錬コストの著しい増大をもらたす。したがって、下限を０．０００１％以上とする。望ましいＳ含有量は、０．０００１％以上０．０００８％以下である。
【００２３】
Ｍｇ：ＭｇＳとしてＳを、またＭｇＯとしてＯを固定し、熱間加工性を改善する元素である。Ｍｇが０．００５０％未満の場合には、ΔＳを満たしていてもＯ固定が不十分となるため、熱間加工性が悪化する。一方、Ｍｇ含有量が過剰になると低融点のＮｉ２Ｍｇ−Ｎｉ共晶が生成し、熱間加工性を著しく損なう。したがって、Ｍｇ含有量を０．０１５０％以下とする。
【００２４】
Ａｌ：脱酸材として用いる元素である．Ａｌ含有量が０．０２０％未満であると脱酸不足となり熱間加工性が低下する。一方、Ａｌ含有量が０．１００％を超えるとニッケル純度の低下および溶鋼清浄性を損なうため望ましくない。したがって、Ａｌ含有量を０．０２０％以上０．１００％以下とする。０．０２０％以上０．０８０％以下とすることが望ましい。
【００２５】
上記の元素に加えて、本実施形態に係るニッケル材は、Ｔｉ：０．０５％以下、Ｆｅ：０．４０％以下、Ｍｎ：０．３０％以下、Ｂ：０．００３０％以下およびＣ：０．０２％以下からなる群から選ばれる一種または二種以上を含有する。以下に各元素の含有量について説明する。
【００２６】
Ｔｉ：Ｔｉは、精錬中に不可避的不純物として混入する窒素をＴｉＮとして固定する。しかし、Ｔｉ含有量が０．０５％を超えるとその効果が飽和し、逆に硬質のＴｉ系化合物生成量が増加するため、欠陥の原因となりうる。したがって、Ｔｉ含有量の上限を０．０５％とする。好ましい含有量は０．０２％以下である。
【００２７】
Ｆｅ：Ｆｅを含有させることによってニッケル材の強度を高めることができる。しかし、過度の添加は電気抵抗率を増大させるため望ましくない。したがって、Ｆｅ含有量の上限を０．４０％とする。好ましい含有量は０．２０％以下である。
【００２８】
Ｍｎ：Ｆｅと同様に、強度を調整するため添加することができる。しかし、過度の添加は電気抵抗率を増大させるため望ましくない。したがって、Ｍｎ含有量の上限を０．３０％とする。好ましい含有量は０．２０％以下である。
【００２９】
Ｂ：脆性を低減させるために添加することができる。しかしながら過度の添加は高温強度を低下させるため、Ｂ含有量の上限は０．００３０％以下とする。好ましい含有量は０．００２０％以下である。
【００３０】
Ｃ：Ｃは、原材料あるいは溶解中に電極から混入する不純物であり、精錬によって除去すべき元素であるが、強度を調整するために微量添加しても良い。ただし、過度の添加は硬度を著しく増すため、電池部材としての加工性が損われ、望ましくない。したがって、Ｃ含有量の上限は０．０２％以下とする。
【００３１】
残部は、Ｎｉおよび不純物であり、この不純物としてはＳｉ、Ｎ等が挙げられるが、これらに限定されるものではない。
【００３２】
２．ΔＳについて
「ΔＳ」は、Ｓ−０．３×Ｍｇ（Ｓ：Ｓの質量％、Ｍｇ：Ｍｇの質量％）で規定され、本実施形態に係るニッケル材は、ΔＳが−０．００３０％以上かつ−０．００１１％以下である。
【００３３】
（１）ΔＳと研削量指数との関係について
ΔＳが上記の範囲にある場合には、研削量指数が低下し、生産性が向上する。ここで、「研削量指数」とは、熱間圧延によって製造されたニッケルのホットコイルに存在する熱間圧延過程で生成した表面欠陥を、冷間圧延に供する前に研削等の機械加工によって除去するにあたり、その除去量をニッケル板厚の１／２で除して無次元化したものである。
【００３４】
前述のように、この表面欠陥はＳの粒間析出が多いほど多くなる傾向を有する。しかし、Ｍｇが添加されるによってこのＳが無害され、表面欠陥は少なくなる。ただし、Ｍｇの過剰添加は低融点のＮｉ−Ｎｉ２Ｍｇ共晶合金が生成するため、バーニングを誘発し、逆に表面欠陥が多くなる。そこで、表面欠陥の発生量を、発生した表面欠陥を除去するための加工量に関する指数で評価し、この指数とＳ含有量およびＭｇ含有量との関係を規定することで、ニッケル材の好適な組成範囲を客観的に把握することが実現される。
【００３５】
こうした考えに基づいて行った評価結果が図１である。図１はニッケル材におけるＳ含有量およびＭｇ含有量とコイル研削量合否との関係を示した図であって、その横軸はＳ含有量であり、縦軸はＭｇ含有量である。そして、研削量指数が０．３以下であったニッケル材を研削合格として「○」で示し、研削量指数が０．３を超えたニッケル材を研削不合格として「×」で示した。
【００３６】
図１中において二本の破線にて示される、Ｓ−０．３×Ｍｇ＝−０．００３０％とＳ−０．３×Ｍｇ＝−０．００１１％との間の領域に全ての研削合格のニッケル材が含まれ、ΔＳが−０．００３０〜−０．００１１％の範囲にある場合にＳの粒間析出が発生しにくく、かつ、低融点のＮｉ２Ｍｇ−Ｎｉも発生しにくいことが確認された。
【００３７】
さらに、この関係の有効性を確認するために、ΔＳを横軸、研削量指数を縦軸としたプロットが図２である。図２に示されるように、ΔＳが−０．００１１％〜−０．００３０％の範囲を外れると研削量が著しく増加する。ΔＳが−０．００１１％を超えると、Ｓが粒間に析出するため、熱間加工性が損われる。その一方で、−０．００３０％未満になるとＭｇが逆に過剰となるため、低融点のＮｉ２Ｍｇ−Ｎｉ共晶が析出し、やはり熱間加工性が著しく損なわれる。
【００３８】
３．製造方法
本実施形態に係るニッケル材は、上記のような化学組成上の特徴を有していれば、製造方法には特に限定されない。ただし、次のような精錬方法を採用すれば、本実施形態に係るニッケル材を効率的に、かつ安定的に得ることが実現される。
【００３９】
（１）製造方法の概要
本実施の形態に係るニッケル材の製造方法の一態様の概要は次のとおりである。
ニッケルほか所定の元素を含む原料を電気炉などで溶解し、ＭｇＯを含有する耐火物で内張りされた二次精錬用容器内に、得られた溶湯を注ぐ。溶解時に発生するスラグを除滓し、続いて吹酸・脱炭精錬を行った後、生石灰、蛍石、マグネシア、およびアルミニウムの一種ないし二種以上を、スラグとして、および必要に応じて単独で投入して、還元および脱硫精錬を実施する。その後、化学成分を適宜調整し、続いて連続鋳造機にて鋳造してスラブを得る。このようにして得られるスラブを、必要に応じて表面手入れを行った後、熱間圧延機によって熱間圧延し、ホットコイルを得る。得られるホットコイルを適宜研削して、熱間圧延で生成した表面欠陥を除去することで、ニッケル材を得ることができる。
【００４０】
（２）精錬方法の概要
上記の製造方法の精錬工程において、スラグを用いて還元精錬を行うにあたって、(2)式に基づいて、ニッケル溶湯中の酸素活量とスラグ中のＭｇＯ活量を調整することでＭｇ濃度の制御が原理的には可能である。
【００４１】
Ｍｇ + Ｏ ＝ ＭｇＯ……(2)
しかしながら、ニッケル基における(2)式の平衡定数等の熱力学的データはその測定が困難であることから、信用できる値が得られていない。このため、(2)式に基づく現実的な制御技術はこれまで検討されていなかった。
【００４２】
本発明者は、(2)式の酸素活量に関して、(1)式に記載される酸素活量パラメータaoが有効であるとの知見を得た。
ao = 104 ×10(-4.325-0.2355*(T.CaO/Al2O3)-0.667log(%Al)-0.05%Al)……(1)
【００４３】
本実施の形態に係る精錬工程は、この知見に基づき、酸素活量パラメータaoおよびスラグ中のＭｇＯ濃度を制御することで、Ｍｇ濃度の制御を実現していることが特徴である
その結果、介在物量を増加させる金属ＭｇあるいはＭｇ含有合金（金属Ｍｇ源）を添加することなくニッケル中のＭｇ濃度、Ｓ濃度およびこれらの複合パラメータであるΔＳ(≡Ｓ−０．３Ｍｇ)を制御することが実現され、ニッケルの熱間加工性が向上する。
【００４４】
（３）ニッケル溶湯中の酸素活量について
次に上記(1)式を導くに至った経緯について説明する。
ニッケル溶湯中の酸素活量は、本技術に示した成分領域では(3)式の平衡反応に従う。
【００４５】
Ａｌ２Ｏ３＝ ２Ａｌ ＋ ３Ｏ……(3)
ここで、ニッケル基における(3)式に関し、その平衡定数はF.Ishii, S.Ban-ya and M.Hino, ISIJ Int, 36(1996) 1, pp. 25に表1の値が、またニッケル溶湯中における相互作用助係数に関しては，F.Ishii, S.Ban-ya and M.Hino, ISIJ Int, 36(1996) 1, pp. 25およびF.Ishii, S.Ban-ya, ISIJ Int, 32(1992), pp.1091に表2に示した値が提案されている。
【００４６】
【表１】
0004840277.tif 000002
【００４７】
【表２】
0004840277.tif 000003
【００４８】
一方、スラグ中のＡｌ２Ｏ３活量に関しては，H.OHTA and H.SUITO, ISIJ Int, 36(1996) 8, pp. 983に等活量線図が示されている。本請求範囲におけるスラグ中のＴ.ＣａＯ／Ａｌ２Ｏ３と当該等活量線図に基づくことでＡｌ２Ｏ３活量の関係は図３に示したとおりであり、(4)式に示した近似式でフィッティング可能である。
aAl2O3 = 5.21×10-0.708(T.CaO/Al2O3) ……(4)
【００４９】
表1および表２の値と(4)式から導出したＡｌ２Ｏ３活量とを用いて、酸素活量パラメータaoを求める式を導出すると、本発明の範囲では％Ｏは％Ａｌに比べて無視できる程度に小さいことから、１６００℃では(1)式が得られる。
【００５０】
（４）aoおよびスラグ中のＭｇＯ濃度とＭｇ濃度の関係
aoおよびスラグ中のＭｇＯ濃度を変えて，aoとＭｇ濃度との関係、およびaoとΔＳとの関係を調査した。なお、この調査にあたっては、スラグ中のＭｇＯ活量は測定が困難であるため、スラグ中のＭｇＯ濃度で代用した。
【００５１】
その結果得られたaoとＭｇ濃度との関係を図４に、また、aoとΔＳとの関係を図５に示した。aoとＭｇ濃度とは、スラグ中のＭｇＯ濃度が４．０％以上の場合には負の相関が得られたが、４．０％未満の場合には、明確な相関関係は認められなくなった。また、aoとΔＳとについても、スラグ中のＭｇＯ濃度が４．０％以上の場合には正の相関が得られた（図５では縦軸は負の値が大きくなるほど上方になるように設定されている。）が、４．０％未満の場合には、明確な相関関係は認められなくなった。
【００５２】
ここで、ＭｇＯ濃度が４．０％未満の場合に相関関係が認められなくなったのは次の理由であると推測される。本実施形態に係る精錬方法の基本プロセスは、前述のように(2)式であり、aoを低減させて酸素活量を低下させることで、(2)式で示される平衡式において左向きの反応を進行させることにある。このとき、Ｓを無害化しうるＭｇ濃度が上昇して、優れた特性のニッケル材を得ることが実現されている。しかしながら、スラグ中のＭｇＯ活量（スラグ中のＭｇ濃度で代用）が極端に低下すると、aoを低減したとしても、そもそも原料が少ないために(2)式における左向きの反応が進行せず、Ｍｇ濃度が増加しないためΔＳも至適範囲を外れていくことになる。本実施の形態に係る精錬方法では、以上の観点より、ＭｇＯ濃度が４．０％以上とすることとしている。
【００５３】
また、aoについては、０．７０〜１．３０とする。aoが１．３０を超えると、図４に示されるように、Ｍｇが０．００５０％未満となる場合があり、熱間加工性の悪化が懸念される。さらに、この場合にはＳも増加するため、図５に示されるように、ΔＳが−０．００１１％を超える場合も生じうるようになる。したがって、aoは１．３０以下とすることが好ましい。一方、aoが０．７０未満となると、Ｍｇ濃度が上昇するとともに、ΔＳが−０．００３０％未満となる（図５参照）。この場合にはＮｉ２Ｍｇ−Ｎｉ共晶の生成により、急激に研削量指数が悪化することが懸念されるため、aoは０．７０以上とすることが好ましい。
【実施例】
【００５４】
ニッケル地金、ニッケル屑、金属マンガンやアルミニウムなどを含む原料を４０Ｔ電気炉で溶解し、得られた溶湯を、ＭｇＯを含有する耐火物で内張りされた二次精錬用容器へ出鋼した。電気炉スラグを除滓し、ＶＯＤで吹酸・脱炭精錬を行った後、生石灰、蛍石、マグネシア、アルミニウムからなる群から選ばれる一種または二種以上を投入し、表３に示されるようなスラグ組成として、還元および脱硫精錬を実施した。なお、このときのスラグ中の(Ｔ．ＣａＯ／Ａｌ２Ｏ３)、および精錬中のＡｌ濃度および酸素活量パラメータaoを表３に示した。
【００５５】
【表３】
0004840277.tif 000004
【００５６】
その後、表３に示される化学組成になるように化学成分を適宜調整した。なお、この化学組成におけるΔＳは表３に示した。続いて、全湾曲形連続鋳造機にて１５０ｍｍ厚スラブを鋳造し、得られたスラブを、砥石を用いて表裏側面の四面について表面手入れを行った後、タンデム式もしくはステッケル式の熱間圧延機によって厚さ４ｍｍ〜６ｍｍのホットコイルとして熱間圧延を行った。得られたホットコイルの表裏面を砥石にて研削し、熱間圧延で生成した表面欠陥を除去した。このときの研削量指数は表３に示すとおりであった。
【００５７】
実施例１から４に係るニッケル材は、スラグ組成、特にＭｇＯ濃度、溶融ニッケル内の酸素活量パラメータao、ならびに化学組成におけるＭｇ含有量、Ｓ含有量、およびΔＳが適切であったため、研削量指数はいずれも０．３以下であり、表面欠陥が発生しにくいニッケル材であった。
【００５８】
これに対し、比較例１に係るニッケル材は、aoパラメータが０．７０未満であって酸素活量が著しく低い状態となったため、Ｍｇ濃度の上昇とＳ濃度の低下が同時に生じ、ΔＳが−０．００３０％未満となって研削量が著しく増加した。
【００５９】
また、比較例２に係るニッケル材は、Ａｌが０．０２０％未満となったため、aoが２．２０となって酸素活量が著しく高い状態となった。このため、Ｓの上昇およびＭｇ低下が同時に生じ、ΔＳが−０．００１１％を超えた。
【００６０】
比較例３に係るニッケル材では、aOパラメータ０．７０以上１．３０以下を満足したが，スラグ中のＭｇＯ濃度が４．０％未満となったため、Ｍｇ濃度が０．００５０％未満となり、ΔＳが−０．００１１％を超え、研削量が増加した。
【００６１】
比較例４に係るニッケル材では、(Ｔ．ＣａＯ／Ａｌ２Ｏ３)およびＡｌ濃度は適切であったものの、酸素活量パラメータaoとしては１．３０を超えたため、ΔＳを満たすことができずに研削量が増加した。
【図面の簡単な説明】
【００６２】
【図１】ニッケル材におけるＳ含有量およびＭｇ含有量とコイル研削量合否との関係を示した図である。
【図２】ΔＳと熱間加工性に関連するコイル研削量指数との関係を示した図である．
【図３】等活量線図から導出した（Ｔ．ＣａＯ／Ａｌ２Ｏ３）とＡｌ２Ｏ３活量との関係を示した図である。
【図４】酸素活量パラメータaoとＭｇ濃度との関係をスラグ中ＭｇＯ濃度で分類して示した図である。
【図５】酸素活量パラメータaoとΔＳとの関係をスラグ中ＭｇＯ濃度で分類して示した図である。
【図１】
0004840277.tif 000005
【図２】
0004840277.tif 000006
【図３】
0004840277.tif 000007
【図４】
0004840277.tif 000008
【図５】
0004840277.tif 000009